НОВАЯ ПОЛИМЕРНАЯ КОМПОЗИЦИЯ ДЛЯ ПРИМЕНЕНИЯ В ВЫДУВНОМ ФОРМОВАНИИ

3
8
3
1. Полимерная композиция, включающая гомополимеры этилена и/или сополимеры этилена с С-С-альфа-олефинами, где полимерная композиция имеет плотность от 0,940 до 0,949 г/см, индекс расплава (HLMI) согласно стандарту DIN EN ISO 1133:2005, условие G, при 190°С и 21,6 кг, от 3 до 7 г/10 мин и хосталеновском факторе разветвленности цепи (HLCBI) от 3 до 8, и где полимерную композицию получают путем полимеризации с одним или более катализаторами Циглера в серии, по меньшей мере, из двух реакторов полимеризации.
3
2. Полимерная композиция по п. 1, имеющая плотность от 0,943 до 0,949 г/см.
3
3. Полимерная композиция по п. 1 или 2, имеющая плотность от 0,946 до 0,949 г/см.
4. Полимерная композиция по п. 1 или 2, имеющая стойкость к растрескиванию под действием напряжения окружающей среды (ESCR), определенную с помощью FNCT (80°С/4 МПа), по меньшей мере, 15 часов.
5. Полимерная композиция по п. 1 или 2, которая получается в серии из трех реакторов полимеризации.
6. Полимерная композиция по п. 1 или 2, которая состоит, в основном, из трех полимерных массовых фракций А, В и С, где фракция с самой низкой молекулярной массой - фракция А является гомополимером этилена и фракции со средней и самой высокой молекулярной массой - фракции В и С соответственно являются сополимерами этилена и 1-бутена и/или 1-гексена, в качестве сомономера, и полимерная композиция состоит, в основном, из от 4 5 до 55% (масс./масс.) упомянутого гомополимера А, от 24 до 34% (масс./масс.) упомянутого сополимера В, от 15 до 25% (масс./масс.) упомянутого сополимера С, и от 0 до 5% (масс./масс.) неполимерных добавок и/или полимерных смазок в расчете на общую массу полимерной композиции.
7. Полимерная композиция по п. 1 или 2, которую получают в серии из трех реакторов полимеризации и где полимеризация проводится таким образом, что на первой стадии получают гомополимер этилена А с индексом расплава согласно стандарту DIN EN ISO 1133:2005, условие G, при 190°С и 21,6 кг, от 20 до 60 г/10 мин, и где на второй стадии получают сополимер В, и готовая полимерная композиция имеет индекс расплава согласно стандарту DIN EN ISO 1133:2005, условие G, при 190°С и 21,6 кг, от 4 до 10 г/10 мин, и где на третьей стадии получают сополимер С, и готовая полимерная композиция имеет индекс расплава согласно стандарту DIN EN ISO 1133:2005, условие G, при 190°С и 21,6 кг, от 3 до 7 г/10 мин.
8. Способ получения полимерной композиции по любому из предшествующих пунктов, отличающийся тем, что полимеризация в первом реакторе полимеризации выполняется в суспензии.
9. Способ получения полимерной композиции по п. 8, отличающийся тем, что полимеризация в последнем реакторе полимеризации выполняется в газовой фазе.
10. Применение полимерной композиции по пп. 1-7 для выдувного формования контейнеров, имеющих объем от 100 до 2000 л.
11. Контейнер, полученный способом выдувного формования с использованием полимерной композиции по пп. 1-7.